Procédé de préparation d’un caoutchouc naturel décontaminé, qui comprend une étape de décontamination par passage d’un coagulum de caoutchouc naturel ayant un taux d’humidité supérieur à 12% en poids, dans un dispositif comprenant une extrudeuse comportant un fourreau et une vis sans fin, et un filtre installé en sortie de l’extrudeuse, le fourreau comprenant sur sa surface intérieure des rainures qui s’étendent depuis l’extrémité du fourreau la plus proche de la zone d’alimentation de l’extrudeuse, l’extrudeuse ayant des doigts dans le fourreau qui s’étendent radialement vers l’intérieur du fourreau relativement à l’axe de rotation de la vis et qui sont présents au moins dans une partie du fourreau qui s’étend depuis l’extrémité du fourreau la plus proche de la sortie de l’extrudeuse, la pression appliquée au coagulum à l’entrée du filtre allant de 70 bars à 120 bars, la température du coagulum à l’entrée du filtre étant supérieure à 130°C et inférieure à 190°C. Procédé selon la revendication 1 dans lequel la partie du fourreau dans laquelle les doigts sont présents s’étend jusqu’à la zone d’alimentation. Procédé selon la revendication 1 dans lequel la partie du fourreau dans laquelle les doigts sont présents s’étend jusqu’à l’extrémité du fourreau la plus proche de la zone d’alimentation. Procédé selon l’une quelconque des revendications 1 à 3 dans lequel les rainures du fourreau s’étendent jusqu’à l’extrémité du fourreau la plus proche de la sortie de l’extrudeuse. Procédé selon l’une quelconque des revendications 1 à 3 dans lequel les rainures du fourreau s’étendent en amont de la zone de compression, préférentiellement jusqu’à la zone de compression, la zone de compression étant en aval de la zone d’alimentation et s’étendant jusqu’à l’extrémité la plus proche de la sortie de l’extrudeuse. Procédé selon l’une quelconque des revendications 1 à 5 dans lequel la pression appliquée au coagulum à l’entrée du filtre va de 80 bars à 110 bars. Procédé selon l’une quelconque des revendications 1 à 6 dans lequel la température du coagulum à l’entrée du filtre est inférieure à 170°C. Procédé selon l’une quelconque des revendications 1 à 7 dans lequel : chaque rainure comprenant : - une face de fond délimitée par deux arêtes de fond, - deux faces latérales s’étendant vers l’intérieur depuis la face de fond, chacune étant délimitée par une arête de fond et une arête d'intersection avec la surface intérieure du fourreau, dans tout plan perpendiculaire à l’axe du fourreau, R, exprimé en mm, étant la distance entre le centre du fourreau et la surface intérieure du fourreau, le ratio (longueur cumulée des ouvertures de rainure, exprimée en mm )/(2πR), dénommé A, est au moins égal à 0,25 et au plus égal à 0,9; le ratio (nombre de rainures/2R), dénommé B, est supérieur ou égal à 0,1 ; le ratio (profondeur des rainures, exprimé en mm)/(2R), dénommé C, est supérieur à 0,02, et le plan passant par les deux arêtes de fond formant avec chaque plan, passant par une arête de fond et une arête d'intersection, délimitant une face latérale, un angle δ au moins égal à 60° et au plus égal à 90°. Procédé selon la revendication 8 dans lequel le fond des rainures est un arc d’un cercle C R , et le ratio C est calculé par la formule (I) D intF étant le diamètre de la surface intérieure du fourreau, soit 2R D extF étant le diamètre du cercle C R qui a pour centre l’axe du moyeu. Procédé selon l’une quelconque des revendications 8 à 9 dans lequel les rainures du fourreau sont parallèles à l’axe du fourreau. Procédé selon l’une quelconque des revendications 1 à 10 dans lequel l’extrudeuse est une extrudeuse monovis. Procédé selon l’une quelconque des revendications 1 à 11 dans lequel l’extrudeuse est alimentée avec un coagulum de caoutchouc naturel ayant une teneur en eau variant de 15% à 40%. Procédé selon l’une quelconque des revendications 1 à 12 dans lequel le dispositif est dépourvu de pompe à engrenage entre la vis et le filtre.